(57)【特許請求の範囲】
【請求項１】
高い比率（＞９５％）のｃｉｓ−１，４単位および低い比率（＜１％）の１，２−ビニル含量を有し、線状ポリマー性の主フラクションと長鎖分岐ポリマー性のフラクションとを有し、ＲＧＭ相関における勾配が、前記ポリマー性の主フラクションでは＞０．５、前記長鎖分岐ポリマー性のフラクションでは＜０．３であることを特徴とするバイモーダルなポリブタジエンを製造する方法であって、
１）以下の成分Ａ〜Ｄからなる、ネオジムをベースとする触媒系を使用した予備形成を用いた変性触媒系の製造ステップであって、
成分Ａ：ネオジムアルコキシド、ネオジムホスホン酸塩、ネオジムホスフィン酸塩および／またはネオジムリン酸塩、ネオジムカルボン酸塩、ネオジムとジケトンとの錯化合物、および／または、ネオジムのハロゲン化物と酸素もしくは窒素供与体化合物との付加化合物、
成分Ｂ：水素化ジアルキルアルミニウム、
成分Ｃ：ジエン、および
成分Ｄ：少なくとも１種の有機金属ハロゲン化物、
ここで、最初に、第一ステップにおいて、前記成分Ａ、ＢおよびＣを、−２０℃〜８０℃の温度で、５分間〜１０時間かけて混合してから、前記混合物を冷却して、−１０℃未満としてから、成分Ｄを添加するステップ； 
２）−３０℃〜８０℃の温度で、１０分間〜２５０時間かけて前記変性触媒系を予備形成する、変性触媒系の製造ステップ；及び
３）前記変性触媒系の存在下、溶液中で、−２０〜１００℃の間の温度で、前記成分Ｃとは別の、ポリブタジエンを製造するためのモノマーを重合させるステップ、
４）次いで、≧１００℃の温度で、１０〜１２０分間かけて、前記重合溶液を最終状態、すなわち、ブタジエンの、≧８５重量％の転化率に維持してバイモーダルなポリブタジエンを得るステップ、を含むか、あるいは前記２）の工程を含まずに１）、３）、及び４）の工程を含む、バイモーダルなポリブタジエンの製造方法。
【請求項２】
前記工程４）において、１００〜１４０℃の温度で、１０〜１２０分間かけて、前記重合溶液を最終状態、すなわち、ブタジエンの、≧８５重量％の転化率に維持する、請求項１に記載の製造方法。
【請求項３】
ゴム混合物の製造のための、請求項１又は２に記載の方法によって製造されたポリブタジエンの使用。
【請求項４】
各種の成形物品の製造における、請求項３に記載の使用によって製造されたゴム混合物の使用。
【請求項５】
前記成形物品が、構造タイヤ構成成分であることを特徴とする、請求項４に記載のゴム混合物の使用。
【請求項６】
熱可塑性プラスチックの耐衝撃変性のための、請求項３に記載の使用によって製造されたゴム混合物の使用。
【請求項７】
ポリスチレンおよびスチレン−アクリロニトリル・コポリマーのための、請求項３に記載の使用によって製造されたゴム混合物の使用。
【請求項８】
ゴルフボールのための、請求項３に記載の使用によって製造されたゴム混合物の使用。
【発明の詳細な説明】
【技術分野】
【０００１】
本発明は、高い比率（＞９５％）のｃｉｓ−１，４単位および低い比率（＜１％）のビニル単位を有する、高分子量でバイモーダルなネオジム触媒法（ｎｅｏｄｙｍｉｕｍ−ｃａｔａｌｙｓｅｄ）ポリブタジエン、その製造方法、および使用方法に関する。
【背景技術】
【０００２】
ポリブタジエンは、タイヤ産業において、ゴム混合物の重要な構成成分として使用され、これに関しては、最終的な性質における改良、たとえば転がり抵抗の抑制および摩耗の抑制が望まれている。さらなる使用分野がゴルフボールのコアまたは靴底にあるが、この場合においては、高い反発弾性が最大の関心事となる。
【０００３】
高い比率でｃｉｓ−１，４単位を有するポリブタジエンは、かなり昔から工業的に大規模に生産されており、タイヤおよびその他のゴム製品の生産、ならびにポリスチレンの衝撃改質に使用されている。
【０００４】
高い比率のｃｉｓ−１，４単位を製造するためには、希土類化合物をベースとする触媒が現在のところ、ほぼ独占的に使用されており、それらはたとえば、（特許文献１）および（特許文献２）に記載されている。
【０００５】
高ｃｉｓポリブタジエンの群の中でも、ネオジム触媒法ポリブタジエンが、転がり抵抗、摩耗および反発弾性に関しては特に有利な性質を有していることが、従来技術から公知である。
【０００６】
たとえば（非特許文献１）に記載されているように、希土類のアリル錯体をベースとする構造的に規定されたシングルサイト触媒を使用してポリブタジエンが製造されるということは、当業者のよく知るところである。
【０００７】
使用される触媒系は、ポリブタジエンの製造において重要な役割を果たす。
【０００８】
工業的に使用されるネオジム触媒は、たとえば、複数の触媒成分から形成されるＺｉｅｇｌｅｒ−Ｎａｔｔａ系である。触媒の形成には、ほとんど別の触媒サイトが形成されることが含まれ、このことは、ポリマー中に、少なくともバイモーダルなモル質量分布があることによって認識することができる。Ｚｉｅｇｌｅｒ−Ｎａｔｔａ触媒系においては、ネオジム源、クロリド源および有機アルミニウム化合物からほぼなっているよく知られた３種の触媒成分が、各種の方法である種の温度条件下で混合され、その触媒系が、エージングをさせるかまたはさせないで、重合のために準備される。
【０００９】
従来技術では、ポリブタジエン製造のためのＺｉｅｇｌｅｒ−Ｎａｔｔａ触媒系を作成する多くの方法が公表されている。
【００１０】
（特許文献３）には、ブタジエン重合のための触媒を調製するための方法が記載されていて、それには、アルミニウムヒドロカルビルもしくは水素化アルミニウムヒドロカルビル、ネオデカン酸ネオジムもしくはナフテン酸ネオジムおよびハロゲン源を、炭化水素溶液（ヘキサン）中、−１５℃〜−６０℃の温度で混合し、その触媒系を少なくとも８時間かけてエージングしてから、重合に使用することが含まれている。エージングは、−２０℃で実施するのが好ましい。
【００１１】
ポリマー中の鎖末端の数が、エネルギー散逸の要因となる。遊離の鎖末端の数が多いほど、ポリマーによるエネルギー散逸が高くなる。しかしながら、ポリマーのエネルギー散逸が低くなるにつれて、たとえば、転がり抵抗が低下し、ポリマーの反発弾性が改良される。したがって、１分子あたり２個の鎖末端しか有していない線状ポリマーの最終的な性質は、同一のモル質量の分岐状ポリマーのそれらよりは、常に良好である。
【００１２】
たとえば（非特許文献２）および（非特許文献３）に記載されているように、ＣｏＢＲおよびＮｉＢＲもまた、従来技術から公知であるが、それらは平均して線状ＮｄＢＲポリマーよりは分岐度が高い。
【００１３】
線状ＮｄＢＲの利点は特に、動的性質が改良され、エネルギー吸収がより低いことにあるが、それによって、なかんずく、タイヤ用途においては転がり抵抗が低下し、ゴルフボール用途においては反発弾性が改良される。（特許文献４）には、耐衝撃性ポリスチレン（ＨＩＰＳ）成形物の中で線状ポリブタジエンを使用すると、たとえば衝撃靱性が改良されるとの記述がある。
【００１４】
しかしながら、他方では、線状のゴムが高い溶液粘度を有していること、そしてそれらの高い溶液粘度のために、必然的に、ＡＢＳまたはＨＩＰＳの加工において高い加工粘度となってしまうことが知られている。さらに、溶解時間が分岐度に依存し、線状ポリマーは明らかに、分岐状ポリマーよりも溶解するのが遅いということも知られている。加工粘度が高いほど、そして溶解時間が長いほど、線状ポリブタジエンの使用が経済的に成り立ちにくい。
【００１５】
さらに、ポリマーの加工性においては、分岐度が特に重要であるということもまた知られている。ＡＢＳまたはＨＩＰＳに使用される分岐状ポリマーは、溶液の性質を改良し、溶解時間を短縮する。ポリマーのモル質量と分岐度とが、溶液粘度を決定する。
【００１６】
ＮｄＢＲポリマーとネオジム触媒法ポリブタジエンとは、同義語である。
【先行技術文献】
【特許文献】
【００１７】
【特許文献１】欧州特許出願公開第Ａ１−０  ０１１  １８４号明細書
【特許文献２】欧州特許出願公開第Ｂ−Ａ１−０  ００７  ０２７号明細書
【特許文献３】欧州特許第０  ３７５  ４２１Ｂ１号明細書
【特許文献４】米国特許第６，７０６，８１４Ｂ２号明細書
【非特許文献】
【００１８】
【非特許文献１】Ｍａｃｒｏｍｏｌｅｃｕｌａｒ  Ｃｈｅｍｉｓｔｒｙ  ａｎｄ  Ｐｈｙｓｉｃｓ，２００２（２０３／７），１０２９〜１０３９
【非特許文献２】Ｔｉｒｅ  Ｔｅｃｈｎｏｌｏｇｙ  Ｉｎｔｅｒｎａｔｉｏｎａｌ（２００９），８２〜８６
【非特許文献３】Ｊｏｕｒｎａｌ  ｏｆ  Ｍａｃｒｏｍｏｌｅｃｕｌａｒ  Ｓｃｉｅｎｃｅ，Ｐｕｒｅ  ａｎｄ  Ａｐｐｌｉｅｄ  Ｃｈｅｍｉｓｔｒｙ（２００４），Ａ４１（３），２４５〜２５６
【発明の概要】
【発明が解決しようとする課題】
【００１９】
したがって、動的性質に関しては線状性の有利な性質および加工性に関しては分岐性の有利な性質を有するネオジム触媒法ポリブタジエンを提供するのが望ましい。
【００２０】
ポリブタジエンとポリマーとは、同義語として使用する。
【課題を解決するための手段】
【００２１】
その目的は、線状ポリマー性の主フラクションと長鎖分岐ポリマー性のフラクションとを有する上述のタイプのポリブタジエンによって達成されるが、ここで、ＲＧＭ相関（ＲＧＭ  ｒｅｌａｔｉｏｎｓｈｉｐ）における勾配が、ポリマー主フラクションでは＞０．５、長鎖分岐ポリマー性のフラクションでは＜０．３である。
【００２２】
それらのフラクションは、非対称フロー・フィールド・フロー・フラクショネーション（ＡＦ４）を使用して溶出させる。
【００２３】
対象となるポリブタジエンは、好ましくは、ネオジム含有触媒系による触媒を使用したものであった。そのような系は、炭化水素に可溶性のネオジム化合物をベースとするＺｉｅｇｌｅｒ−Ｎａｔｔａ触媒である。
【００２４】
使用するネオジム化合物は、特に好ましくは、カルボン酸ネオジムまたはネオジムアルコキシド、より特に好ましくは、ネオデカン酸ネオジム、オクタン酸ネオジム、ナフテン酸ネオジム、２，２−ジエチルヘキサン酸ネオジム、および／または２，２−ジエチルヘプタン酸ネオジムである。
【００２５】
驚くべきことには、本発明によるポリブタジエンは、線状性と分岐状性を有しており、そのためにそれら二つの性質を併せ持っていることが見出された。
【００２６】
過去においては、光散乱検出器または粘度検出器と組み合わせたサイズ排除クロマトグラフィー（ＳＥＣ）が、ポリブタジエンの鎖構造を特性解析し、さらにはその分子量分布とそれらのパラメーターを求めるための唯一の手段であった。本発明によるＮｄＢＲは、この方法を使用するのでは満足のいく特性解析ができないということが判った。
【００２７】
したがって、非対称フロー・フィールド・フロー・フラクショネーション（ＡＦ４）が特性解析法としては極めて有用なので、それを使用した。ＡＦ４においては、固定相の存在しない中空のチャンネルの中で分離が行われる。したがって、剪断および相互作用がほとんどない状態で分離を達成することができる。
【００２８】
構造と性質の関係から、分子パラメーターと、それらのポリマーとの間の相関関係を記述することが可能となる。
【００２９】
ＲＧＭ相関は、回転半径（ＲＭＳ）とマクロモレキュールのモル質量Ｍとの間の相関関係であって、モル質量に対して回転半径を両対数プロットしたときの勾配として評価される。
【００３０】
回転半径（ＲＭＳ）は、光散乱によって求めるが、この場合、照射した光線がポリマーコイルによって散乱される。散乱シグナルの角度依存性を使用して、ポリマーの流体力学的容積および／または回転半径を求める。
【００３１】
線状ポリマーの場合には、モル質量に比例してその回転半径が大きくなる。なかんずく、Ｊｏｕｒｎａｌ  ｏｆ  Ａｐｐｌｉｅｄ  Ｐｏｌｙｍｅｒ  Ｓｃｉｅｎｃｅ，５４（１９９４），９１〜１０３に記載されているように、線状ポリマーは、ＲＧＭ相関において０．５〜０．６の勾配を有している。同一のモル質量では、ポリマー中での分岐性が増すにつれて、ポリマーコイルにおける密度が上がり、回転半径が小さくなる。ポリマーの分岐度が高いほど、ＲＧＭ相関における勾配が小さくなる。分岐状ポリマーはＲＧＭ相関において０．５未満の勾配を有するとの記述があり、０．３３以下の勾配は、球状配置の高度に分岐したポリマーを示している。
【００３２】
この検討の過程では、これらのパラメーターは、多角度散乱光度計および濃度検出器を備えたフラクショネーティングユニット（非対称フロー・フィールド・フロー・フラクショネーション）からなる組合せ系を使用して求めた。
【００３３】
ＡＦ４による分析の説明：
分析に先立って、ＨＰＬＣ純度のＴＨＦの中にポリマーを溶解させた。その濃度は３ｍｇ／ｍＬである。いずれの場合においても、安定化のために１ｍｇ／ｍＬのＢＨＴを添加した。溶解時間は、室温で１６時間、次いで５０℃のオーブン中で４時間、次いで室温で４８時間であった。加熱処理の前後に、手で軽く振盪させてポリマー溶液を撹拌したが、そうでないとしても、いかなる点でも、機械的な均質化は一切行わなかった。ポリマーの高分子量粒子を除去してしまわないように、濾過は省略した。ＡＦ４チャンネルには、再生セルロース膜（カットオフ指示（ｃｕｔ−ｏｆｆ  ｍａｎｄａｔｅ）：１０ｋｇ／ｍｏｌＰＳ）を備えた。
【００３４】
ポリブタジエンの場合、０．１３７ｍＬ／ｍｇの屈折率増分を使用して、分子量と濃度を計算した。測定はすべて、Ｐｏｓｔｎｏｖａ  Ａｎａｌｙｔｉｃｓ（Ｌａｎｄｓｂｅｒｇ／Ｌｅｃｈ，Ｇｅｒｍａｎｙ）製のＡＦ４  ２０００システムのポンプ系を用いて実施した。用いた検出器の組合せは、Ｄａｗｎ  ＤＳＰ，Ｗｙａｔｔ  Ｔｅｃｈｎｏｌｏｇｙ（Ｓａｎｔａ  Ｂａｒｂａｒａ，ＵＳＡ）製のＭＡＬＬＳ検出器と、Ｐｏｓｔｎｏｖａ  Ａｎａｌｙｔｉｃｓ（Ｌａｎｄｓｂｅｒｇ／Ｌｅｃｈ，Ｇｅｒｍａｎｙ）製のタイプＰＮ  ３１４０のＲＩ検出器とである。
【図面の簡単な説明】
【００３５】
【図１】ＡＦ４分析において使用したクロスフロー勾配の関数を示す。
【図２】微分半径分布（実線）および積分半径分布（破線）としてプロットした、本発明によるポリブタジエンの半径分布を示す。
【図３】本発明によるポリブタジエンにおけるＲＧＭ相関のグラフ表現を示す。
【図４】微分半径分布（実線）および積分半径分布（破線）としてプロットした、比較例の半径分布を示す。
【図５】比較例のポリブタジエンにおけるＲＧＭ相関のグラフ表現を示す。
【発明を実施するための形態】
【００３６】
図１に、ＡＦ４分析において使用したクロスフロー勾配の関数を示す。
【００３７】
ＡＦ４分析の注入体積は１００μＬであった。注入相から、試料を０．２ｍＬ／分の流速でチャンネルの中に搬送して、比較的高濃縮の溶液中の分子の各種の分解を予め行わせた（ｐｒｅ−ｅｍｐｔ）。この手順の間は、クロスフローをその最大値一定に保つ。その注入手順の際には、いわゆる「フォーカス（ｆｏｃｕｓ）」と呼ばれる第二のフローも同様に活性化させる。このフローによって、検出器の中に０．５ｍＬ／分の一定流速で流し、それによって、注入した試料を、極めて狭いゾーンの内部に固定する（後ほどになっての帯域拡張を抑制）ことが可能となる。４分間の注入相の後、１分間以内にフォーカスを指数関数的に０にまで低下させ、クロスフロープログラムをそれに続けさせる。
【００３８】
本発明によるポリマーが、ＲＧＭ相関において＞０．５の勾配を有する線状の主フラクションと、ＲＧＭ相関において＜０．３の勾配を有する長鎖分岐ポリマー性のフラクションとの二つのフラクションからなることを測定することが可能である。
【００３９】
長鎖分岐ポリマー性のフラクションの高い分岐度が、溶解したポリマーの最大回転半径を抑制するので、１００ｎｍを超える回転半径を有するポリマーの比率が、＜１５％、好ましくは＜１０％、より好ましくは＜５％である。
【００４０】
回転半径の分布の幅は非常に狭く、＜４５ｎｍ、好ましくは＜４０ｎｍ、より好ましくは＜３５ｎｍの大きさとなる。
【００４１】
回転半径の分布の幅は、微分プロットから求める。半径の分布の最大微分値を半分にし、それらの数値における曲線の二つの半径値の差として回転半径の分布の幅を得る。
【００４２】
本発明によるポリブタジエンが、＞１００万ｇ／ｍｏｌのポリマーを含む長鎖分岐ポリマー性のフラクションを有しているのが好ましい。
【００４３】
線状ポリマー性の主フラクションが、長鎖分岐ポリマー性のフラクションよりも多いのが好ましい。
【００４４】
本発明によるポリブタジエンを製造するための方法が提供されるが、その方法には以下のステップが含まれる：
１．以下のものからなる、ネオジムをベースとする触媒系を使用した予備形成を用いた変性触媒の製造
成分Ａ：アルコキシド、ホスホン酸塩、ホスフィン酸塩および／またはリン酸塩、カルボン酸塩、希土類金属とジケトンとの錯化合物、および／または、希土類金属のハロゲン化物と酸素もしくは窒素供与体化合物との付加化合物、好ましくはバーサチック酸ネオジム、
成分Ｂ：水素化ジアルキルアルミニウム、好ましくは水素化ジイソブチルアルミニウム（ＤＩＢＡＨ）、
成分Ｃ：ジエン、好ましくはブタジエンまたはイソプレン、および
成分Ｄ：少なくとも１種の有機金属ハロゲン化物、好ましくはエチルアルミニウムセスキクロリド（ＥＡＳＣ）、
ここで、最初に、第一ステップにおいて、成分Ａ、ＢおよびＣを、−２０℃〜８０℃、好ましくは０℃〜４０℃の温度で、５分間〜１０時間、好ましくは１０分間〜２時間かけて混合してから、その混合物を冷却して、−１０℃未満、好ましくは−３０℃未満としてから、成分Ｄを添加するステップ；
２．場合によっては、−３０℃〜８０℃、好ましくは５℃〜５０℃の温度で、１０分間〜２５０時間、好ましくは２０分間〜１００時間かけてその変性触媒系を予備形成するステップ；
３．−２０〜１００℃の間の温度でモノマーを重合させるステップ、
４．次いで、≧１００℃、好ましくは１００℃〜１４０℃、より好ましくは１００℃〜１２５℃の温度で、１０〜１２０分間、好ましくは１５〜６０分間かけて、重合溶液を最終状態、すなわち、ブタジエンの、≧８５重量％、好ましくは≧９０重量％、より好ましくは≧９５重量％の転化率に維持するステップ。
【００４５】
本発明による方法は、最適な活性を有し、前述のような望ましいポリマーを導く、ネオジムベースの触媒系を提供する。ポリマーの最終的な性質とその製造方法の経済性を決定するのは、触媒の成分の量と機能の相互作用である。
【００４６】
成分Ｃは、高分子量ネオジム触媒法ポリブタジエンを製造するのに使用するのと同一のモノマーであるのが好ましい。触媒を製造する際にジエンが存在していることが特に重要であるが、その理由は、それによって安定した触媒錯体を形成させることが可能であるからである。有用な溶媒としては、ヘキサン、シクロヘキサン、トルエン、またはＣ６留分の溶媒混合物が挙げられる。その他の溶媒も同様に受け入れられる。
【００４７】
溶媒は、純粋な形でも、あるいは個々の触媒成分の溶媒としてでも、添加することができる。溶媒の量は、成分Ａに依存し、成分Ａの溶媒に対する濃度が、０．０５〜０．３ｍｏｌ／Ｌの間、好ましくは０．０８〜０．２ｍｏｌ／Ｌの間になるようにする。
【００４８】
成分Ａ対成分Ｂのモル比は、（１：１）〜（１：１００）の範囲、好ましくは（１：３）〜（１：８０）の範囲、より好ましくは（１：３）〜（１：５０）の範囲である。成分Ａ対成分Ｃのモル比は、（１：１）〜（１：２００）の範囲、好ましくは（１：２）〜（１：１００）の範囲、より好ましくは（１：３）〜（１：５０）の範囲である。成分Ａ対成分Ｄのモル比は、（１：０．５）〜（１：２０）の範囲、好ましくは（１：０．７）〜（１：１０）の範囲、より好ましくは（１：０．８）〜（１：８）の範囲である。
【００４９】
変性触媒製造のステップ１における冷却温度は、好ましくは−１０℃もしくは−２０℃、好ましくは−３０℃、より好ましくは−６０℃である。
【００５０】
さらに、触媒系を製造するのに、トリアルキルアルミニウム、好ましくはトリブチルアルミニウム（ＴＩＢＡ）を使用することも可能である。成分Ａのトリアルキルアルミニウム、好ましくはトリブチルアルミニウム（ＴＩＢＡ）に対するモル比は、（１：０．４）〜（１：１５）の範囲、好ましくは（１：０．５）〜（１：８）の範囲である。
【００５１】
予備形成が望ましければ、触媒系を予備形成した後、有機溶媒中で重合を実施する。それらの溶媒は、使用される触媒系に対して不活性でなければならない。好適な溶媒の例は、芳香族、脂肪族および脂環族の炭化水素、たとえばベンゼン、トルエン、ペンタン、ｎ−ヘキサン、イソヘキサン、ヘプタン、およびシクロヘキサンである。
【００５２】
重合は、連続式でも、さらにはバッチ式でも実施することができる。
【００５３】
重合は、−２０〜１００℃の間の温度で実施する。一つの典型的な実施態様においては、成分Ａ、Ｂ、ＣおよびＤならびに任意成分のＴＩＢＡからなる触媒を、１００重量部の溶媒と５〜５０重量部、好ましくは８〜３０重量部のモノマーとの混合物に添加する。
【００５４】
重合の終了時に維持される時間は、本明細書においては、遅延時間（ｄｅｌａｙ  ｔｉｍｅ）とも呼ぶ。
【００５５】
適切な温度の遅延時間を設けることによって、１００万ｇ／ｍｏｌを超えるポリマーの場合に分岐反応がもたらされる。
【００５６】
重合終了での温度、すなわち遅延時間の間の温度は、好ましくは１００〜１４０℃の範囲、より好ましくは１００〜１２０℃の範囲である。
【００５７】
遅延時間が完了したら、少量のたとえば水、カルボン酸またはアルコールを添加することによって触媒を失活させる。
【００５８】
ポリマー溶液と重合溶液とは、同義語であると理解されたい。
【００５９】
慣用される安定剤を慣用される量でそのポリマー溶液に添加してから、後処理をすることができる。使用される安定剤の例としては、立体障害のあるフェノールまたは芳香族アミンまたはホスファイト、たとえば２，６−ジ−ｔｅｒｔ−ブチル−４，５−メチルフェノールが挙げられる。
【００６０】
ポリマーは、ポリマー溶液を蒸発させる方法、非溶媒たとえばメタノール、エタノール、アセトンを用いて沈殿させる方法、または好ましくは溶媒を水蒸気蒸留させる方法によって単離する。
【００６１】
水蒸気を用いたストリッピングに続けて、適切なシーブを使用するか、またはエクスペラー／エクスパンダースクリューのようなスクリュー装置、または移動層乾燥器によって水を除去する。
【００６２】
乾燥は通常の方法、たとえば乾燥キャビネット中またはスクリュー乾燥器中で実施する。
【００６３】
本発明によるポリブタジエンはさらに、単独で使用することもできるし、芳香族もしくは脂肪族オイルを用いて切断することもできるし、あるいは他のゴムと混合して、たとえば、タイヤ産業において、または靴底もしくは産業用ゴム商品の製造において使用されるようなゴム混合物およびゴム加硫物の製造に使用することもできる。ゴム加硫物を製造するのに適したさらなるゴムとしては、天然ゴムのみならず、合成ゴムも挙げられる。好ましい合成ゴムについては、たとえば次の文献に記載がある：Ｗ．Ｈｏｆｍａｎｎ，「Ｋａｕｔｓｃｈｕｋｔｅｃｈｎｏｌｏｇｉｅ」，Ｇｅｎｔｎｅｒ  Ｖｅｒｌａｇ，Ｓｔｕｔｔｇａｒｔ，１９８０、およびＩ．Ｆｒａｎｔａ，「Ｅｌａｓｔｏｍｅｒｓ  ａｎｄ  Ｒｕｂｂｅｒ  Ｃｏｍｐｏｕｎｄｉｎｇ  Ｍａｔｅｒｉａｌｓ」，Ｅｌｓｅｖｉｅｒ，Ａｍｓｔｅｒｄａｍ，１９８９．それらには、なかんずく、以下のものが含まれる：
ＢＲ：通常のポリブタジエン
ＡＢＲ：ブタジエン／アクリル酸Ｃ１〜Ｃ４−アルキル・コポリマー
ＣＲ：ポリクロロプレン
ＩＲ：ポリイソプレン
ＳＢＲ：スチレン／ブタジエン・コポリマー（スチレン含量、１重量％〜６０重量％、好ましくは２０重量％〜５０重量％）
ＩＩＲ：イソブチレン−イソプレン・コポリマー
ＮＢＲ：ブタジエン−アクリロニトリル・コポリマー（アクリロニトリル含量、５重量％〜６０重量％、好ましくは１０重量％〜４０重量％）
ＨＮＢＲ：部分水素化または完全水素化ＮＢＲゴム
ＥＰＤＭ：エチレン−プロピレン−ジエン・コポリマー
およびそれらのゴムの混合物。表面変性充填剤を用いた自動車タイヤ製造のために関心を寄せられる材料は、特に天然ゴム、エマルションＳＢＲ、さらには、欧州特許出願公開第Ａ０  ４４７  ０６６号明細書に記載されているような、場合によってはシリルエーテルまたはその他の官能基によって変性されていてもよい、ガラス転移温度が５０℃よりも高い溶液ＳＢＲゴム、Ｎｉ、Ｃｏ、Ｔｉ、またはＮｄをベースとする触媒を使用して製造された、高１，４−ｃｉｓ含量（＞９０％）のポリブタジエンゴム、およびさらには、０〜７５％のビニル含量を有するポリブタジエンゴム、ならびにそれらの混合物である。
【００６４】
本発明はさらに、本発明によるポリブタジエンを含むゴム混合物も提供するが、それには通常、５〜３００重量部のたとえば以下のような活性もしくは不活性な充填剤が含まれる：
・  コロイダルシリカ、たとえばシリケートの溶液からの沈降法によるか、またはハロゲン化ケイ素の加水分解法によって製造されたもので、比表面積（ＢＥＴ表面積）が５〜１０００ｍ２／ｇの範囲、好ましくは２０〜４００ｍ２／ｇの範囲で、一次粒径が１０〜４００ｎｍの範囲のもの。それらのシリカは、場合によっては、他の金属の酸化物たとえばＡｌ酸化物、Ｍｇ酸化物、Ｃａ酸化物、Ｂａ酸化物、Ｚｎ酸化物、Ｚｒ酸化物、またはＴｉ酸化物との混合酸化物として存在していてもよい、
・  合成ケイ酸塩、たとえばケイ酸アルミニウム、ケイ酸アルカリ土類金属、たとえば、ケイ酸マグネシウムもしくはケイ酸カルシウムで、ＢＥＴ表面積が２０〜４００ｍ２／ｇ、一次粒子直径が１０〜４００ｎｍのもの；
・  天然ケイ酸塩、たとえばカオリンおよびその他の天然産のシリカ、
・  ガラス繊維およびガラス繊維製品（マット、ストランド）、またはガラスマイクロビーズ、
・  金属酸化物たとえば、酸化亜鉛、酸化カルシウム、酸化マグネシウム、酸化アルミニウム、
・  金属炭酸塩たとえば、炭酸マグネシウム、炭酸カルシウム、炭酸亜鉛、
・  金属水酸化物たとえば、水酸化アルミニウム、水酸化マグネシウム、
・  金属塩、たとえばα，β−不飽和脂肪酸、たとえば３〜８個の炭素原子を有するアクリル酸またはメタクリル酸の亜鉛塩またはマグネシウム塩、たとえば、アクリル酸亜鉛、二アクリル酸亜鉛、メタクリル酸亜鉛、二メタクリル酸亜鉛、およびそれらの混合物、
・  カーボンブラック。本明細書において使用されるカーボンブラックは、ランプブラック、ファーネスブラック、またはガスブラックプロセスにより製造されたものであって、２０〜２００ｍ２／ｇのＢＥＴ表面積を有しており、たとえば、ＳＡＦ、ＩＳＡＦ、ＨＡＦ、ＦＥＦ、またはＧＰＦカーボンブラックである。
・  ゴムゲル、特にポリブタジエン、ブタジエン−スチレンコポリマー、ブタジエン−アクリロニトリル・コポリマー、およびポリクロロプレンをベースとするもの。
【００６５】
二アクリル酸亜鉛、コロイダルシリカ、およびカーボンブラックが特に好ましい。
【００６６】
上述の充填剤は、単独で使用しても、混合して使用してもよい。一つの特に好ましい実施態様においては、そのゴム混合物が、淡色の充填剤たとえばコロイダルシリカとカーボンブラックとの混合物を含み、淡色の充填剤対カーボンブラックの混合比が、０．０５〜２０の範囲、好ましくは０．１〜１０の範囲である。
【００６７】
充填剤は、固体物質として、または水もしくは溶媒中のスラリーとして、本発明によるポリブタジエン（１種または複数）の溶液に添加するのが好ましい。ゴム溶液は、予め製造しておくこともできるが、重合したままの溶液を直接使用するのが好ましい。次いで、溶媒を、熱的、好ましくは水蒸気を利用して除去する。このストリッピングのための条件は、予備的な実験で容易に決定することができる。
【００６８】
本発明による固形のポリブタジエンに対して、またはゴムの混合物に対して充填剤を添加し、たとえばニーダーを使用して公知の方法で組み入れるのがさらに好ましい。
【００６９】
本発明によるゴム混合物には、所望により、架橋剤をさらに含む。架橋剤としては硫黄または過酸化物を使用することが可能であるが、この場合硫黄が特に好ましい。本発明によるゴム混合物にはさらに、ゴム用補助薬品、たとえば、反応促進剤、抗酸化剤、熱安定剤、光安定剤、抗オゾン剤、加工助剤、可塑剤、粘着付与剤、発泡剤、染料、顔料、ワックス、連鎖延長剤、有機酸、遅延剤、金属酸化物、さらには、活性化剤たとえばトリエタノールアミン、ポリエチレングリコール、ヘキサントリオールなどが含まれていてもよいが、これらのものはゴム業界では公知である。
【００７０】
高活性の沈降シリカを含む好適なゴム混合物においては、さらなる充填剤−活性化剤が特に有利である。好適な充填剤−活性化剤は、たとえば、硫黄含有シリルエーテル、より詳しくは、独国特許出願第Ａ２  １４１  １５９号明細書および独国特許出願第Ａ２  ２５５  ５７７号明細書に記載されているような、ビス（トリアルコキシシリルアルキル）ポリスルフィド、独国特許出願第Ａ４  ４３５  ３１１号明細書および欧州特許出願公開第号明細書Ａ０  ６７０  ３４７号明細書のオリゴマー性および／またはポリマー性硫黄含有シリルエーテル、メルカプトアルキルトリアルコキシシラン、より詳しくは、独国特許出願第Ａ１９５  ４４  ４６９号明細書に記載されているようなメルカプトプロピルトリエトキシシランおよびチオシアナトアルキルシリルエーテルである。
【００７１】
ゴム用補助剤は、慣用される量で使用されるが、それは、とりわけ、目的とする用途に依存する。慣用される量の範囲は、ゴムを基準にして、たとえば０．１重量％〜５０重量％の範囲である。
【００７２】
ゴムをその他の前述のゴム用補助薬品、架橋剤、および加硫促進剤とさらに混合することは、適切な混合装置、たとえばロール、インターナルミキサー、および混合エクストルーダーを使用して、通常の方法で実施することができる。
【００７３】
コンパウンディングおよび加硫については、たとえばＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．４，ｐ．６６〜（コンパウンディング）およびＶｏｌ．１７，ｐ．６６６〜（加硫）にさらに詳しく書かれている。
【００７４】
本発明によるゴム混合物は、（場合によっては１０〜２００ｂａｒの加圧下に）慣用される温度の１００〜２００℃、好ましくは１３０〜１８０℃で加硫させることができる。
【００７５】
本発明によるゴム混合物は、各種の成形物品を生産するのに極めて有用である。
【００７６】
それらの成形物品の例を非限定的に挙げれば、Ｏ−リング、形材、ガスケット、膜、タイヤ、タイヤトレッド、制動要素、ホースなどがある。
【００７７】
各種の構造タイヤ（ｓｔｒｕｃｔｕｒａｌ  ｔｙｒｅ）構成成分およびタイヤトレッドが特に好ましい。
【００７８】
本発明によるゴム混合物はさらに、熱可塑性プラスチック、より詳しくはポリスチレンおよびスチレン−アクリロニトリル・コポリマーの耐衝撃性の改良においても有用である。
【００７９】
たとえばＨＩＰＳまたはＡＢＳのような耐衝撃性成形組成物を製造するためには、本発明によるポリマー（ポリブタジエンと同義語である）を、好ましくはまず、ビニル芳香族モノマーの存在下、より詳しくはスチレン、アルファ−メチルスチレン、アルファ−メチルスチレンダイマー、ｐ−メチルスチレン、ジビニルベンゼン、および／またはその他の環置換されたアルキルスチレン（好ましくはアルキル基中に２〜６個の炭素原子を有する）の存在下に溶解させる。これによって、ビニル芳香族ポリマー溶液が得られる。
【００８０】
次いで、ビニル芳香族ポリマー溶液のフリーラジカル重合によるか、またはエチレン性不飽和ニトリルモノマーの存在下、場合によっては、さらなるビニル芳香族モノマーの添加によって、そして場合によっては、溶媒の存在下に、連続法、半連続法、またはバッチ法で、そのビニル芳香族ポリマー溶液を公知のバルク重合、溶液重合、または懸濁重合させることによって、成形組成物を製造する。
【００８１】
アクリル系モノマーまたはマレイン酸誘導体を、全モノマーの、好ましくは３０重量％まで、より好ましくは２０重量％までで使用することも可能である。
【００８２】
フリーラジカル重合を溶媒中で実施するときには、有用な溶媒としては、芳香族炭化水素たとえば、トルエン、エチルベンゼン、キシレン、およびケトンたとえば、アセトン、メチルエチルケトン、メチルプロピルケトン、メチルブチルケトン、さらにはそれらの混合物が挙げられる。エチルベンゼン、メチルエチルケトン、およびアセトン、ならびにそれらの混合物が好ましい。
【００８３】
フリーラジカル開始剤の手段によって重合を開始させるのが好都合ではあるが、熱的に実施させることもまた可能である。生成するポリマーの分子量は、分子量調節剤の手段によって調節することができる。
【００８４】
フリーラジカル重合に好適な重合開始剤は、グラフト活性のある過酸化物であって、それらは分解してフリーラジカルとなる。
【００８５】
分子量は、慣用される分子量調節剤たとえば、メルカプタン、オレフィン、たとえば、ｔｅｒｔ−ドデシルメルカプタン、ｎ−ドデシルメルカプタン、シクロヘキセン、テルピノレン、アルファ−メチルスチレンダイマーなどを使用して、設定することができる。
【００８６】
それらのプロセスは、バッチ法、半連続法、および連続法で実施することができる。
【００８７】
本発明による成形組成物は、押出し法、射出成形法、カレンダリング法、ブロー成形法、加圧法、および焼結法によって熱可塑的に加工して、成形部品を形成することができる。
【００８８】
それらのゴム混合物の使用は、ゴルフボール、より詳しくはゴルフボールのコアに特に適している。
【００８９】
実施例を参照しながら、本発明をさらに詳しく説明する。
【実施例】
【００９０】
実施例１
触媒の製造および予備形成：
乾燥した、アルゴン不活性化したＳｃｈｌｅｎｋベッセルに、７．５ｍＬ（４２ｍｍｏｌ）の水素化ジイソブチルアルミニウム、１．２ｍＬ（１２ｍｍｏｌ）のイソプレン、および１１．３ｍＬ（３ｍｍｏｌ）のヘキサン中バーサチック酸ネオジムの０．２６５モル溶液を仕込んだ。それに続けて、５０℃で９０分間撹拌を行った。それに続けて、冷却して５℃とし、８ｍＬ（２ｍｍｏｌ）のヘキサン中エチルアルミニウムセスキクロリドの０．２５モル溶液を添加した。その予備形成した触媒溶液を、室温で一夜静置してから、重合に使用した。
【００９１】
重合：
乾燥させ、アルゴン−不活性化した１．９Ｌのガラスオートクレーブに、５８０ｇのヘキサン（モレキュラーシーブ上で乾燥させたもの）、１．６８ｍＬの上述の予備形成させた触媒溶液、および１２０ｇのブタジエンを仕込んだ。これに続けて、６５℃に加熱し、９０分間、撹拌下に重合をさせた。試料を採取して、転化率を測定した。重合後のブタジエン転化率は９５％であった。
【００９２】
遅延時間に到達させるために、そのポリマー溶液を６０分間、１０５℃に壁面加熱（ｗａｌｌ  ｈｅａｔ）した。
【００９３】
次いで、５８６ｇのその粘稠な溶液を流しだし、撹拌しながら、２ｍＬのメタノールと、さらに０．６ｇのビス［３−ｔ−ブチル−２−ヒドロキシ−５−メチルフェニル］メタンを組み入れた。次いで、そのポリマーを７０℃で真空乾燥させた。
乾燥後の生成物重量：９９．３ｇ
ムーニー粘度（ＭＬ  １＋４、１００℃）：４３ＭＵ；ＭＬ−Ｒｅｌａｘ（３０秒）：５．４％
溶液粘度（トルエン中５．４３％、室温）：１８３ｍＰａｓ
溶液粘度対ムーニー比率（ＬＶ／ＭＬ）：４．３
【００９４】
ＲＧＭ相関および回転半径（ＲＭＳ）：
ＲＧＭ相関を測定するために、本発明によるポリブタジエンを溶出させ、ＡＦ４を使用して分析した。試料の調製および分析指示についての基準は、本明細書のｐ．３〜５に記載した。
【００９５】
最初に、本発明によるポリブタジエンについて回転半径（ＲＭＳ）を測定した。本明細書のｐ．３、４，５を参照されたい。
【００９６】
図２に、微分半径分布（実線）および積分半径分布（破線）としてプロットした、本発明によるポリブタジエンの半径分布を示している。１００ｎｍを超える回転半径を有する積分半径フラクションは、１．４％である。半径分布の最大半量における全幅は２９．０ｎｍである。
【００９７】
ＲＧＭ相関の勾配を計算するために、それぞれの場合において、５個から統計的中央値を形成させたが、それら使用した数は、記述されたモル質量に最も近い、下および上の二つの測定値とモル質量そのものである。
【００９８】
回転半径は典型的には、ＲＭＳと略称される。ＲＧＭ相関の勾配は、両対数プロットにおいて、モル質量に対する回転半径の勾配として計算される。このために、モル質量の自然対数および回転半径ＲＭＳの自然対数を計算した。特定のモル質量範囲におけるＲＧＭ相関の勾配は、考慮の対象となっている範囲の限界におけるＲＭＳの自然対数の差を、考慮の対象となっている範囲の限界におけるモル質量の自然対数で割り算をした商によって与えられる。
【００９９】
表１に、測定された数値を示す。
【０１００】
【表１】
0005963681.tif 000002
【０１０１】
図３に、本発明によるポリブタジエンにおけるＲＧＭ相関のグラフ表現を示す。１００万ｇ／ｍｏｌのモル質量からは、勾配がより小さいことが明らかに認められる。このことは、本発明によるポリブタジエンが、１００万ｇ／ｍｏｌのモル質量より下では線状構造を有し、その一方で、それより高いモル質量では長鎖の分岐を有しているということを意味している。
【０１０２】
比較例
触媒予備形成なし、遅延時間なしの重合
乾燥させた、アルゴン−不活性化した１．９Ｌのガラスオートクレーブに、８５００ｇのヘキサン（モレキュラーシーブ上で乾燥させたもの）、２３．０ｍＬのヘキサン中水素化ジイソブチルアルミニウムの１８．４５％溶液、２．７５ｍＬのヘキサン中バーサチック酸ネオジムの４０％溶液、５．１ｍＬのヘキサン中エチルアルミニウムセスキクロリド１０％溶液、および１３００ｇのブタジエンを仕込んだ。これに続けて、７３℃に加熱し、９０分間、撹拌下に重合をさせた。次いで、１０１２ｇのその粘稠な溶液を流しだし、２ｍＬのメタノールおよびさらに２．５ｇのビス［３−ｔ−ブチル−２−ヒドロキシ−５−メチルフェニル］メタンを撹拌下に組み入れた。次いで、そのポリマーを７０℃で真空乾燥させた。
乾燥後の生成物の重量：１２９．５ｇ
ムーニー粘度（ＭＬ  １＋４、１００℃）：４３ＭＵ；ＭＬ−Ｒｅｌａｘ（３０秒）：６．２％
溶液粘度（トルエン中５．４３％、室温）：６６３ｍＰａｓ
溶液粘度対ムーニー比率（ＬＶ／ＭＬ）：１５．４
【０１０３】
ＲＧＭ割当量（ＲＧＭ  ｒａｔｉｏｎ）および半径分布：
実施例１を繰り返して、比較例のポリブタジエンのＲＧＭ相関および回転半径を求めた。
【０１０４】
図４に、微分半径分布（実線）および積分半径分布（破線）としてプロットした、比較例の半径分布を示している。１００ｎｍを超える回転半径を有する積分半径フラクションは、１２．２％である。半径分布の最大半量における全幅は５０．７ｎｍである。
【０１０５】
ＲＧＭ相関の勾配を計算するために、それぞれの場合において、５個から統計的中央値を形成させたが、それら使用した数は、記述されたモル質量に最も近い、下および上の二つの測定値とモル質量そのものである。
【０１０６】
回転半径は典型的には、ＲＭＳと略称される。ＲＧＭ相関の勾配は、両対数プロットにおいて、モル質量に対する回転半径の勾配として計算される。このために、モル質量の自然対数および回転半径ＲＭＳの自然対数を計算した。特定のモル質量範囲におけるＲＧＭ相関の勾配は、考慮の対象となっている範囲の限界におけるＲＭＳの自然対数の差を、考慮の対象となっている範囲の限界におけるモル質量の自然対数で割り算をした商によって、与えられる。
【０１０７】
表２に、測定された数値を示す：
【０１０８】
【表２】
0005963681.tif 000003
【０１０９】
図５に、比較例のポリブタジエンにおけるＲＧＭ相関のグラフ表現を示す。１００万ｇ／ｍｏｌのモル質量から始まる勾配が、１００万ｇ／ｍｏｌのモル質量までの勾配とほぼ同じであるということが明らかに認められる。このことは、比較例のポリブタジエンが完全に線状の構造を有しているということを意味している。
【図１】
0005963681.tif 000004
【図２】
0005963681.tif 000005
【図３】
0005963681.tif 000006
【図４】
0005963681.tif 000007
【図５】
0005963681.tif 000008